(57)【要約】      （修正有）【課題】異なるプリント速度においても高濃度で画像欠陥の少ない良好な画像品質が得られる感熱転写受像シートを提供する。【解決手段】断熱層と受容層を有する感熱転写受像シートであって、該断熱層の熱伝導率が０．０６Ｗ／ｍ・Ｋ以上０．３０Ｗ／ｍ・Ｋ以下であり、かつ下記一般式〔Ｉ〕で表される化合物を少なくとも１種以上含有する該受容層が、水系塗布で形成されてなる感熱転写受像シート。2009056734.tif 000030【選択図】なし【特許請求の範囲】
【請求項１】
断熱層と受容層を有する感熱転写受像シートであって、該断熱層の熱伝導率が０．０６Ｗ／ｍ・Ｋ以上０．３０Ｗ／ｍ・Ｋ以下であり、かつ下記一般式〔Ｉ〕〜〔ＩＶ〕のいずれかで表される化合物を少なくとも１種以上含有する該受容層が、水系塗布で形成されてなることを特徴とする感熱転写受像シート。
【化１】
2009056734.tif 000025
［一般式〔Ｉ〕中、Ｒ１、Ｒ２は同じでも異なっていてもよく、水素原子、ヒドロキシ基、または炭素数１〜８のアルキル基を表す。Ｘは水素原子、ハロゲン原子、ニトロ基、シアノ基、アリール基、炭素数１〜８のアルキル基、低級アルケニル基、アラルキル基、アルコキシ基、−ＣＯＲ３、−ＳＯ２Ｒ４、またはＮ（Ｒ５）Ｒ６を表し、Ｒ３、Ｒ４は同じでも異なっていてもよく、水素原子、−ＯＭ、炭素数１〜８のアルキル基、低級アルコキシ基、またはＮ（Ｒ７）Ｒ８を表す。
Ｒ５、Ｒ６は同じでも異なっていてもよく、水素原子、炭素数１〜８のアルキル基、−ＣＯＲ９、またはＳＯ２Ｒ１０を表わす。Ｒ９、Ｒ１０は同じでも異なっていてもよく、炭素数１〜８のアルキル基、またはＮ（Ｒ１１）Ｒ１２を表し、Ｒ７、Ｒ８、Ｒ１１、Ｒ１２は同じであっても異なっていてもよく、水素原子または炭素数１〜８のアルキル基を表す。
Ｍは、水素原子、アルカリ金属原子、または１価のカチオンを形成するに必要な原子群を表わし、ｌは２〜６の整数を表し、ｍは１〜４の整数を表し、ｎは６−ｍを表す。ただし、Ｒ１、Ｒ２、Ｘが複数存在する時はそれぞれが互いに異なっていてもよい。］
【化２】
2009056734.tif 000026
［一般式〔ＩＩ〕中、Ｒ１３は水素原子、アルキル基、アルケニル基、アラルキル基、アリール基、複素環基、
【化３】
2009056734.tif 000027
を表し、Ｒ１４、Ｒ１５は同じでも異なっていてもよく、水素原子、アルキル基、アリール基、シアノ基、複素環基、アルキルチオ基、アルキルスルホキシ基、またはアルキルスルホニル基を表し、Ｒ１４とＲ１５は互いに結合して芳香環を形成していても良い。
Ｒ１６、Ｒ１７は同じでも異なっていてもよく、水素原子、アルキル基、アリール基、またはアラルキル基を表す。］
【化４】
2009056734.tif 000028
［一般式〔ＩＩＩ〕中、Ｒ１８は水素原子、アルキル基、またはヒドロキシメチル基を表わし、Ｒ１９は水素原子、またはアルキル基を表す。］
【化５】
2009056734.tif 000029
［一般式〔ＩＶ〕式中、Ｒ２０は低級アルキレン基を表し、Ｘは水素原子、ハロゲン原子、ニトロ基、ヒドロキシ基、シアノ基、炭素数１〜８のアルキル基、低級アルコキシ基、−ＣＯＲ２１、−Ｎ（Ｒ２２）Ｒ２３、または−ＳＯ３Ｍを表し、Ｒ２１は水素原子、−ＯＭ、炭素数１〜８のアルキル基、アリール基、アラルキル基、低級アルコキシ基、アリールオキシ基、アラルキルオキシ基、または−Ｎ（Ｒ２４）Ｒ２５を表す。
Ｒ２２、Ｒ２３は同じでも異なっていてもよく、水素原子、炭素数１〜８のアルキル基、アリール基、アラルキル基、−ＣＯＲ２６、または−ＳＯ２Ｒ２６を表し、互に同じであっても異なっていてもよく、Ｒ２４、Ｒ２５は同じでも異なっていてもよく、水素原子、炭素数１〜８のアルキル基、アリール基、またはアラルキル基を表わし、Ｒ２６は炭素数１〜８のアルキル基、アリール基、またはアラルキル基を表わし、Ｍは水素原子、アルカリ金属原子、または１価のカチオンを形成するに必要な原子群を表し、ｐは０または１を表わし、ｑは０〜５の整数を表わす。］
【請求項２】
前記受容層が、少なくとも１種のガラス転移温度（Ｔｇ）が２９５Ｋ以上３５０Ｋ以下の範囲の樹脂を含有することを特徴とする請求項１に記載の感熱転写受像シート。
【請求項３】
前記断熱層の熱伝導率と前記受容層の少なくとも１種の樹脂のガラス転移温度（Ｔｇ）との積が、２０Ｗ／ｍ以上８０Ｗ／ｍ以下の範囲であることを特徴とする請求項１または２に記載の感熱転写受像シート。
【請求項４】
前記断熱層が、ミクロボイドフイルムからなることを特徴とする請求項１〜３のいずれか１項に記載の感熱転写受像シート。
【請求項５】
前記断熱層が、中空ポリマー粒子を含有することを特徴とする請求項１〜３のいずれか１項に記載の感熱転写受像シート。
【請求項６】
前記断熱層が、少なくとも１種の水溶性樹脂を含有することを特徴とする請求項１、２、３または５のいずれか１項に記載の感熱転写受像シート。
【請求項７】
前記断熱層と前記受容層が、水系同時重層塗布により形成されてなることを特徴とする請求項１、２、３、５、６のいずれか１項に記載の感熱転写受像シート。
【発明の詳細な説明】
【技術分野】
【０００１】
本発明は、感熱転写受像シートおよびその製造方法に関し、詳しくはプリント速度によらず、高濃度、画像内の故障がない感熱転写受像シート。
【背景技術】
【０００２】
従来、種々の熱転写記録方法が知られているが、中でも染料拡散転写記録方式は、銀塩写真の画質に最も近いカラーハードコピーが作製できるプロセスとして注目されている（例えば、非特許文献１及び２参照）。しかも、銀塩写真に比べて、ドライであること、デジタルデータから直接可視像化できる、複製作りが簡単であるなどの利点を持っている。
【０００３】
この染料拡散転写記録方式では、色素（以下、染料ともいう。）を含有する感熱転写シート（以下、単に転写シートまたはインクシートともいう。）と感熱転写受像シート（以下、単に受像シートともいう。）を重ね合わせ、次いで、電気信号によって発熱が制御されるサーマルヘッドによってインクシートを加熱することでインクシート中の色素を受像シートに転写して画像情報の記録を行うものであり、シアン、マゼンタ、イエローの３色あるいはこれにブラックを加えた４色を重ねて記録することで色の濃淡に連続的な変化を有するカラー画像を転写記録することができる。
【０００４】
この方式の受像シートの支持体には通常の紙を用いることができ、低コストで製造することができる。このような紙を支持体に用いた受像シートは、支持体のクッション性を補うために、通常、支持体と受容層との間にクッション性の高い層、例えば樹脂と発泡剤からなる発泡層を形成してクッション性を付与し、受像シートと転写シートとの密着性を高めている。また、この発泡層と受容層との間にさらに中間層を設けて、印字時の加熱により発泡層が潰れるのを防いでいる。しかし、従来の受像シートでは、この中間層を有機溶剤系の樹脂塗工液にて形成していたため、該塗工液が発泡層の気泡・空隙を潰してしまい、所望のクッション性が得られず画像形成の際に白抜けや濃度ムラが発生してしまったり、発泡層の断熱性が低下して染料の転写に必要な熱量が受像シートの裏面方向に拡散して印字時の感度の低下を招いたりするという問題があった。
【０００５】
これに対して、例えば特許文献１には、発泡層と受容層との間の中間層を水系の塗工液により形成し発泡層の微妙な凹凸をそのまま受容層の表面形状にすることが開示されているが、この方法では、支持体上に発泡層を塗布しこれを加熱乾燥させた後に受容層を塗布するため、受容層表面に凹凸が形成されるために画像欠陥が多く発生するだけでなく、感度も不十分でしかもコストが高いという問題があった。また、例えば特許文献２には中空の粒子と耐有機溶剤性の高分子を主成分とした中間層を支持体と受容層との間に形成することが開示されているが、この方法も同様に、中間層や樹脂層を塗布しこれを加熱乾燥させた後に受容層を塗布するため、受容層表面に凹凸が形成されるために画像欠陥が多く発生し、層間密着も十分ではないため扱い方によっては膜剥れが生じるという問題点があった。さらに、感度も不十分でしかもコストが高いという問題があった。
【０００６】
そこで、この感度の不足に対して、熱拡散率、又は熱伝導率の低い断熱層を用いることで、感度を向上させた検討も見られるが（特許文献３、４）、受容層を水系塗布で形成した受像シートにおいては、プリント速度が異なる場合に、著しくプリント濃度が異なったり、中間濃度域において、濃度ムラが起きるなど、新たな問題が発生していた。
【特許文献１】特開平８−２５８１３号公報
【特許文献２】特開平１１−３２１１２８号公報
【特許文献３】特開２００２−３６７４１号公報
【特許文献４】特開平６−５５８６３号公報
【非特許文献１】「情報記録（ハードコピー）とその材料の新展開」，（株）東レリサーチセンター発行，１９９３年，ｐ．２４１−２８５
【非特許文献２】「プリンター材料の開発」，（株）シーエムシー発行，１９９５年，ｐ．１８０
【発明の開示】
【発明が解決しようとする課題】
【０００７】
本発明は、異なるプリント速度においても高濃度が得られ、画像欠陥の少ない感熱転写受像シートを与え、また、プリント速度によらず良好な画像品質が得られる優れたプリンター汎用性を有する感熱転写受像シートを提供することである。
【課題を解決するための手段】
【０００８】
本発明者らは鋭意検討を重ねた結果、下記手段で本発明の上記目的が達成できることを見出した。
（１）断熱層と受容層を有する感熱転写受像シートであって、該断熱層の熱伝導率が０．０６Ｗ／ｍ・Ｋ以上０．３０Ｗ／ｍ・Ｋ以下であり、かつ下記一般式〔Ｉ〕〜〔ＩＶ〕のいずれかで表される化合物を少なくとも１種以上含有する該受容層が、水系塗布で形成されてなることを特徴とする感熱転写受像シート。
【化１】
2009056734.tif 000002
［一般式〔Ｉ〕中、Ｒ１、Ｒ２は同じでも異なっていてもよく、水素原子、ヒドロキシ基、または炭素数１〜８のアルキル基を表す。Ｘは水素原子、ハロゲン原子、ニトロ基、シアノ基、アリール基、炭素数１〜８のアルキル基、低級アルケニル基、アラルキル基、アルコキシ基、−ＣＯＲ３、−ＳＯ２Ｒ４、またはＮ（Ｒ５）Ｒ６を表し、Ｒ３、Ｒ４は同じでも異なっていてもよく、水素原子、−ＯＭ、炭素数１〜８のアルキル基、低級アルコキシ基、またはＮ（Ｒ７）Ｒ８を表す。
Ｒ５、Ｒ６は同じでも異なっていてもよく、水素原子、炭素数１〜８のアルキル基、−ＣＯＲ９、またはＳＯ２Ｒ１０を表わす。Ｒ９、Ｒ１０は同じでも異なっていてもよく、炭素数１〜８のアルキル基、またはＮ（Ｒ１１）Ｒ１２を表し、Ｒ７、Ｒ８、Ｒ１１、Ｒ１２は同じであっても異なっていてもよく、水素原子または炭素数１〜８のアルキル基を表す。
Ｍは、水素原子、アルカリ金属原子、または１価のカチオンを形成するに必要な原子群を表わし、ｌは２〜６の整数を表し、ｍは１〜４の整数を表し、ｎは６−ｍを表す。ただし、Ｒ１、Ｒ２、Ｘが複数存在する時はそれぞれが互いに異なっていてもよい。］
【化２】
2009056734.tif 000003
［一般式〔ＩＩ〕中、Ｒ１３は水素原子、アルキル基、アルケニル基、アラルキル基、アリール基、複素環基、
【化３】
2009056734.tif 000004
を表し、Ｒ１４、Ｒ１５は同じでも異なっていてもよく、水素原子、アルキル基、アリール基、シアノ基、複素環基、アルキルチオ基、アルキルスルホキシ基、またはアルキルスルホニル基を表し、Ｒ１４とＲ１５は互いに結合して芳香環を形成していても良い。
Ｒ１６、Ｒ１７は同じでも異なっていてもよく、水素原子、アルキル基、アリール基、またはアラルキル基を表す。］
【化４】
2009056734.tif 000005
［一般式〔ＩＩＩ〕中、Ｒ１８は水素原子、アルキル基、またはヒドロキシメチル基を表わし、Ｒ１９は水素原子、またはアルキル基を表す。］
【化５】
2009056734.tif 000006
［一般式〔ＩＶ〕式中、Ｒ２０は低級アルキレン基を表し、Ｘは水素原子、ハロゲン原子、ニトロ基、ヒドロキシ基、シアノ基、炭素数１〜８のアルキル基、低級アルコキシ基、−ＣＯＲ２１、−Ｎ（Ｒ２２）Ｒ２３、または−ＳＯ３Ｍを表し、Ｒ２１は水素原子、−ＯＭ、炭素数１〜８のアルキル基、アリール基、アラルキル基、低級アルコキシ基、アリールオキシ基、アラルキルオキシ基、または−Ｎ（Ｒ２４）Ｒ２５を表す。
Ｒ２２、Ｒ２３は同じでも異なっていてもよく、水素原子、炭素数１〜８のアルキル基、アリール基、アラルキル基、−ＣＯＲ２６、または−ＳＯ２Ｒ２６を表し、互に同じであっても異なっていてもよく、Ｒ２４、Ｒ２５は同じでも異なっていてもよく、水素原子、炭素数１〜８のアルキル基、アリール基、またはアラルキル基を表わし、Ｒ２６は炭素数１〜８のアルキル基、アリール基、またはアラルキル基を表わし、Ｍは水素原子、アルカリ金属原子、または１価のカチオンを形成するに必要な原子群を表し、ｐは０または１を表わし、ｑは０〜５の整数を表わす。］
（２）前記受容層が、少なくとも１種のガラス転移温度（Ｔｇ）が２９５Ｋ以上３５０Ｋ以下の範囲の樹脂を含有することを特徴とする（１）に記載の感熱転写受像シート。
（３）前記断熱層の熱伝導率と前記受容層の少なくとも１種の樹脂のガラス転移温度（Ｔｇ）との積が、２０Ｗ／ｍ以上８０Ｗ／ｍ以下の範囲であることを特徴とする（１）または（２）に記載の感熱転写受像シート。
（４）前記断熱層が、ミクロボイドフイルムからなることを特徴とする（１）〜（３）のいずれか１項に記載の感熱転写受像シート。
（５）前記断熱層が、中空ポリマー粒子を含有することを特徴とする（１）〜（３）のいずれか１項に記載の感熱転写受像シート。
（６）前記断熱層が、少なくとも１種の水溶性樹脂を含有することを特徴とする（１）、（２）、（３）または（５）のいずれか１項に記載の感熱転写受像シート。
（７）前記断熱層と前記受容層が、水系同時重層塗布により形成されてなることを特徴とする（１）、（２）、（３）、（５）、（６）のいずれか１項に記載の感熱転写受像シート。
【発明の効果】
【０００９】
本発明により、異なるプリント速度においても高濃度が得られ、画像欠陥の少ない感熱受像シートを与え、また、プリント速度によらず良好な画像品質が得られる優れたプリンター汎用性を与える感熱転写受像シートを提供することができる。
【発明を実施するための最良の形態】
【００１０】
以下、本発明について詳細に説明する。
本発明の感熱転写受像シート（以下本発明の受像シートともいう）は、支持体上に少なくとも１層の受容層（染料受容層）を有し、支持体と受容層との間に少なくとも１層の断熱層（多孔質層）を有する。また、支持体と受容層との間に、例えば白地調整層、帯電調節層、接着層、プライマー層、下塗層などの中間層が形成されていてもよい。また、転写シートと重ね合わせられる面の最外層には、離型層が形成されてもよい。非発泡型の中空ポリマー粒子の製造方法は特に制限はなく、例えば、特開昭５６−３２５１３号公報、特開昭６３−２１３５０９号公報、特開昭６４−１７０４号公報、特開平３−２６７２４号公報、特開平５−２７９４０９号公報、特開平６−２４８０１２号公報、特開平１０−１８２７６１号公報等に記載された方法等が例示される。
【００１１】
（断熱層）
断熱層は、サーマルヘッド等を用いた加熱転写時において、インクシート（感熱インク転写シート）、及びインク受像シートを、インクが転写可能な温度域へするために設けられる層であり、これにより、支持体として紙を用いた場合であっても、印字感度の高い熱転写受像シートを得ることができる。断熱層は１層でも２層以上でも良い。断熱層は、受容層より支持体側に設けられる。
【００１２】
本発明の受像シートにおいて、断熱層は中空ポリマーを含有する層とするか、ミクロボイドを有するフイルムからなるのが好ましい。ここで、中空ポリマーとは粒子内部に独立した気孔を有するポリマー粒子であり、好ましくはポリマーラテックスであり、例えば、１）ポリスチレン、アクリル樹脂、スチレン−アクリル樹脂等により形成された隔壁内部に水などの分散媒が入っており、塗布乾燥後、粒子内の水が粒子外に蒸発して粒子内部が中空となる非発泡型の中空ポリマー粒子、２）ブタン、ペンタンなどの低沸点液体を、ポリ塩化ビニリデン、ポリアクリロニトリル、ポリアクリル酸、ポリアクリル酸エステルのいずれか又はそれらの混合物もしくは重合物よりなる樹脂で覆っており、塗工後、加熱により粒子内部の低沸点液体が膨張することにより内部が中空となる発泡型マイクロバルーン、３）上記の２）をあらかじめ加熱発泡させて中空ポリマーとしたマイクロバルーンなどが挙げられる。
これらの中でも、１）の非発泡型の中空ポリマー粒子が好ましい。２）のマイクロバルーンは、塗布方式により断熱層を形成させた後、加熱等の方法によりマイクロバルーンを発泡させる必要があり、平滑な面の形成が困難になる。３）のあらかじめ過熱発泡させたマイクロバルーン内部に気体を含有しているため、塗布方式で製造する際に均一な塗布液を調整することが困難となり、やはり平滑な面の形成が困難になる。
【００１３】
これらの中空ポリマーの平均粒子径は０．１〜５．０μｍであることが好ましく、０．２〜３．０μｍであることがさらに好ましく、０．３〜２．０μｍであることが特に好ましい。
このサイズが小さすぎると、中空率が下がる傾向があり望まれる断熱性が得られなくなり、サイズが大きすぎると、断熱層の膜厚に対して中空ポリマーの粒子径が大きすぎて平滑な面が得られにくくなり、粗大粒子に起因する塗布故障が発生しやすくなるためである。ここで、中空率とは、粒子一つの体積当たりの空隙の比率を表す。
また、中空ポリマー粒子は、中空率が２０〜７０％のものが好ましく、２０〜５０％のものがより好ましい。中空率が小さすぎると望まれる断熱性が得られなくなり、大きすぎると割れやすい中空ポリマー粒子および不完全な中空粒子の比率が増えて、印画欠陥が生じ、また、十分な膜強度が得られない。
【００１４】
本発明において、中空ポリマー粒子のサイズは、透過型電子顕微鏡を用いて、その外径の円相当換算直径を測定し算出する。平均粒径は、中空ポリマー粒子を少なくとも３００個透過電子顕微鏡を用いて観察し、その外形の円相当径を算出し、平均して求める。
【００１５】
中空ポリマーは必要に応じて２種以上混合して使用することができる。前記１）の具体例としてはロームアンドハース社製ローペイク１０５５、大日本インキ社製ボンコートＰＰ−１０００、ＪＳＲ社製ＳＸ８６６（Ｂ）、日本ゼオン社製ニッポールＭＨ５０５５（いずれも商品名）などが挙げられる。前記２）の具体例としては松本油脂製薬社製のＦ−３０、Ｆ−５０（いずれも商品名）などが挙げられる。前記３）の具体例としては松本油脂製薬社製のＦ−３０Ｅ、日本フェライト社製エクスパンセル４６１ＤＥ、５５１ＤＥ、５５１ＤＥ２０（いずれも商品名）が挙げられる。断熱層に用いられる中空ポリマーはラテックス化されていてもよい。
本発明に用いる中空ポリマー粒子としては、非発泡型の中空ポリマー粒子が好ましく、中でもガラス転移温度（Ｔｇ）が受容層で用いる樹脂のポリマー、好ましくはラテックスポリマーのガラス転移温度よりも１０℃（２８３．１５Ｋ）以上高い中空ポリマーが好ましい。ガラス転移温度が低いと、塗布・乾燥工程後に十分な空隙率の中空ポリマー粒子が得られない。より具体的には、ガラス転移温度が７０℃（３４３．１５Ｋ）以上であることが好ましく、９０℃（３６３．１５Ｋ）以上である中空ポリマーが更に好ましく、１１０℃（３８３．１５Ｋ）以上がより好ましい。ガラス転移温度の上限は２００℃（４７３．１５Ｋ）以下が好ましい。
【００１６】
中空ポリマーを含む断熱層中には、中空ポリマー以外に水分散型樹脂または水溶解型樹脂をバインダーとして含有することが好ましい。本発明で使用されるバインダーとしては、アクリル樹脂、スチレン−アクリル共重合体、ポリスチレン樹脂、ポリビニルアルコール樹脂、酢酸ビニル樹脂、エチレン−酢酸ビニル共重合体、塩化ビニル酢酸ビニル共重合体、スチレンーブタジエン共重合体、ウレタン樹脂、ポリ塩化ビニリデン樹脂、セルロース誘導体、カゼイン、デンプン、ゼラチンなどの公知の樹脂を用いることができる。これらは、受容層の項で記載する水溶性ポリマーが好ましい。これらバインダーのなかで、ゼラチン、ポリビニルアルコール、スチレン−ブタジエン共重合体、ウレタン樹脂がこのましく、ゼラチン、ポリビニルアルコールがより好ましい。またこれらの樹脂は単独又は混合して用いることができる。
【００１７】
断熱層における中空ポリマーの固形分含有量は、バインダーの固形分含有量を１００質量部としたとき５〜２０００質量部の間であることが好ましい。また、中空ポリマーの固形分の塗工液に対して占める質量比は、１〜７０質量％が好ましく、１０〜４０質量％がより好ましい。中空ポリマーの比率が少なすぎると十分な断熱性をえることができず、中空ポリマーの比率が多すぎると、バインダーが少ないために、耐擦過性の悪化、処理中に粉落ち、または膜はがれなどの問題を生じる。
【００１８】
断熱層の上記バインダーの塗工液に占める量は０．５〜１４質量％が好ましく、１〜６質量％が特に好ましい。また、断熱層における前記中空ポリマーの塗布量は１〜１００ｇ／ｍ２が好ましく、５〜２０ｇ／ｍ２がより好ましい。
中空ポリマーを含む断熱層の厚みは５〜５０μｍであることが好ましく、５〜４０μｍであることがより好ましい。
【００１９】
一方、断熱層が、ミクロボイドを有するフイルムから形成されている場合も本発明の好ましい他の態様である。
このようなミクロボイドを有するフイルムとは、内部にミクロボイドを有するプラスチックフィルム又は合成紙が好ましい。内部にミクロボイドを含有させることにより、高い印字感度を得ることができる。プラスチックフィルムの材料としては、ポリエチレンテレフタレートまたはポリオレフィンを主体とする樹脂等が挙げられ、これらの樹脂を延伸・成膜してフィルムとしたものが好ましく、より好ましくは、高い柔軟性、クッション性そして断熱性を有するポリプロピレンを主体としたフィルムが好ましい。
【００２０】
該フィルム中にミクロボイドを生じさせる方法には次の二つがある。一つは、ポリマー中に無機微粒子を混練し、そのコンパウンドを延伸するときに無機微粒子を核としてミクロボイドを生じさせる方法である。もう一つは、主体とする樹脂に対して非相溶なポリマー（一種類でも複数でも良い）をブレンドしたコンパウンドを作成する。このコンパウンドは微視的にみるとポリマー同士が微細な海島構造を形成している。このコンパウンドを延伸すると海島界面の剥離または、島を形成するポリマーの大きな変形によって上記のようなミクロボイドが発生するものである。前者と後者とを比較した場合、後者の方が本発明に適した方法である。なぜなら、後者の方法は、混練を行うことにより、コンパウンド中の海島構造を極めて微細にすることができる。即ちコンパウンドの海島構造を微細にすることにより、延伸した際の気泡も微細にすることができる。したがって、後者の方法を用いた方が、プラスチックフィルムのクッション性と断熱性を向上させることができるのでより高い印字感度を得ることが可能となる。
【００２１】
ミクロボイドを有する層を構成する材料としては、ポリプロピレンを主体とし、それにポリエステルとイソプレンを加えたものが望ましい。上述の後者による方法でミクロボイドを有する層を形成する場合には、ポリプロピレンとポリエステルをブレンドしたものが公知である。この場合、ポリエステルが発泡剤の役割をする。しかし、この両者のみでは、充分に微細で緻密なミクロボイドを発生させることは難しい。イソプレンを加え得ることにより、更に微細で緻密なミクロボイドを発生させ、より高い印字感度を得ることができる。また、必要に応じて、若干の無機顔料や、蛍光増白剤等の添加剤を加えてもよい。
【００２２】
ミクロボイドを有するフイルムの厚みは２０〜８０μｍであることが好ましく、２５〜６０μｍであることがより好ましい。
【００２３】
本発明において、断熱層単層での熱伝導率は、０．０６Ｗ／ｍ・Ｋ以上であり、より好ましくは０．０７Ｗ／ｍ・Ｋ以上であり、０．０８Ｗ／ｍ・Ｋ以上がさらに好ましい。熱伝導率の上限は０．３０Ｗ／ｍ・Ｋ以下が好ましい。熱伝導率が０．０６Ｗ／ｍ・Ｋより低い場合には、印加総熱量が同じでも、低速でのプリント時に濃度ムラなどの異常転写が起きる。逆に、０．３０Ｗ／ｍ・Ｋより高くなると断熱性の低下により、プリント感度／濃度が著しく低下するため好ましくない。
【００２４】
本発明において、断熱層の熱伝導率は、下式（ａ）にて算出される値λである。
【００２５】
λ  ＝  α  ×  Ｃ  ×  ρ      （ａ）
【００２６】
上記式（ａ）において、αは断熱層の熱拡散率、Ｃは断熱層の比熱、ρは断熱層の密度を表す。
【００２７】
断熱層の熱拡散率、比熱、密度は公知の方法及び市販の機器で測定することができる。例えば、熱拡散率はアルバック理工製ＴＣ−７０００レーザーフラッシュ法測定装置、比熱はＴＡ  Ｉｎｓｔｒｕｍｅｎｔｓ社製ＤＳＣ２９２０で求めることができる。密度は試料の単位面積あたりの質量及び厚さから求めることができる。
【００２８】
（受容層）
受容層は、インクシートから移行してくる染料を受容し、形成された画像を維持する役割を果たす。本発明の受像シートは、少なくとも染料を受容し得る熱可塑性の受容ポリマーを有する少なくとも１層の受容層を有する。
しかも本発明においては、前述の一般式〔Ｉ〕〜〔ＩＶ〕のいずれかで表される化合物を少なくとも１種含有する。
【００２９】
本発明においては、受容層の少なくとも１層は水系塗布で塗設される。各層の塗布は、ロールコート、バーコート、グラビアコート、グラビアリバースコート、ダイコート、スライドコート、カーテンコート等の一般的な方法で行われる。受容層、断熱層、及びその他の層は、各層それぞれ別々に塗布されてもよく、任意の層を組み合わせて同時重層塗布をしてもよいが、同一面に塗布される層は、スライドコート、カーテンコート等の複数の層を同時重層塗布できる方法により同時重層塗布される方がより好ましい。
支持体の裏面側にはカール調整層、筆記層、帯電調整層が形成されていることが好ましい。支持体裏面側の各層の塗布は、ロールコート、バーコート、グラビアコート、グラビアリバースコート等の一般的な方法で行うことができる。
好ましい熱可塑性樹脂の例としては、ポリ塩化ビニル、ポリ塩化ビニリデン等のハロゲン化ポリマー、ポリ酢酸ビニル、エチレン酢酸ビニル共重合体、塩化ビニル酢酸ビニル共重合体、塩化ビニルアクリル酸エステル共重合体、塩化ビニルメタクリル酸エステル共重合体、ポリアクリルエステル、ポリスチレン、ポリスチレンアクリル等のビニル系樹脂、ポリビニルホルマール、ポリビニルブチラール、ポリビニルアセタール等のアセタール系樹脂、ポリエチレンテレフタレート、ポリプチレンテレフタレート等のポリエステル系樹脂、ポリカーボネート系樹脂、特開平４−２９６５９５号公報や特開２００２−２６４５４３号公報に記載のセルロース系樹脂やセルロースアセテートブチレート（ＣＡＢ５５１−０．２、ＣＡＢ３２１−０．１、いずれも商品名、イーストマンケミカル社製）等のセルロース系樹脂、ポリプロピレン等のポリオレフィン系樹脂、尿素樹脂・メラミン樹脂・ベンゾグアナミン樹脂等のポリアミド系樹脂等が挙げられる。これらの樹脂は、相溶する範囲内で任意にブレンドして用いることもできる。特開昭５７−１６９３７０号、同５７−２０７２５０号、同６０−２５７９３号の各公報等にも受容層を形成した樹脂が開示されている。
上記ポリマー中でもポリカーボネート、ポリエステル、ポリウレタン、ポリ塩化ビニルおよびその共重合体、スチレン−アクリロニトリル共重合体、ポリカプロラクトンまたはこれらの混合物を含有することが好ましく、ポリエステル、ポリ塩化ビニルおよびその共重合体またはこれらの混合物がさらに好ましい。
受容ポリマーはポリマーラテックスとして水溶性の分散媒中に分散して使用することが好ましい。更に、受容層は該ポリマーラテックス以外に水溶性ポリマーを含有することが好ましい。
ポリマーラテックスと水溶性ポリマーとを含有させることで、染料を染着し難い水溶性ポリマーをポリマーラテックス間に存在させ、ポリマーラテックスに染着した染料が拡散するのを防止することができ、この結果、受容層の経時による鮮鋭性の変化を少なくし、転写画像の経時変化が小さい記録画像を形成することができる。
受容層は、受容ポリマーのポリマーラテックス以外にも、例えば、膜の弾性率を調整するなどの目的で、他の機能を有するポリマーラテックスも併用して用いることができる。
【００３０】
また受容層には、紫外線吸収剤、離型剤、滑剤、酸化防止剤、防腐剤、界面活性剤、その他の添加物を含有させることができる。
【００３１】
＜ポリマーラテックス＞
本発明に用いられるポリマーラテックスについて説明する。受容層に用いるポリマーラテックスは水不溶な疎水性ポリマーが微細な粒子として水溶性の分散媒中に分散したものである。分散状態としてはポリマーが分散媒中に乳化されているもの、乳化重合されたもの、ミセル分散されたもの、あるいはポリマー分子中に部分的に親水的な構造を持ち分子鎖自身が分子状分散したものなどいずれでもよく、分散粒子の平均粒径は１〜５００００ｎｍ、より好ましくは５〜１０００ｎｍの範囲が好ましい。
本発明に用いるポリマーラテックスのガラス転移温度（Ｔｇ）は、２５５〜３５０Ｋが好ましく、２６０〜３５０Ｋがより好ましく、２６５〜３５０Ｋが特に好ましい。
【００３２】
このガラス転移温度（Ｔｇ）は、セルシウス単位（℃）では下記式で計算することができ、適宜ケルビン（Ｋ＝℃＋２７３．１５）に変換して用いることができる。
１／Ｔｇ＝Σ（Ｘｉ／Ｔｇｉ）
ここでは、ポリマーはｉ＝１からｎまでのｎ個のモノマー成分が共重合しているとする。Ｘｉはｉ番目のモノマーの質量分率（ΣＸｉ＝１）、Ｔｇｉはｉ番目のモノマーの単独重合体のガラス転移温度（絶対温度）である。ただしΣはｉ＝１からｎまでの和をとる。尚、各モノマーの単独重合体ガラス転移温度の値（Ｔｇｉ）は「Ｐｏｌｙｍｅｒ  Ｈａｎｄｂｏｏｋ（３ｒｄ  Ｅｄｉｔｉｏｎ）」（Ｊ．Ｂｒａｎｄｒｕｐ，Ｅ．Ｈ．Ｉｍｍｅｒｇｕｔ著（Ｗｉｌｅｙ−Ｉｎｔｅｒｓｃｉｅｎｃｅ、１９８９））の値を採用できる。
【００３３】
本発明の感熱転写受像シートに用いるポリマーラテックスの好ましい態様としては、アクリル系ポリマー、ポリエステル類、ゴム類（例えばＳＢＲ樹脂）、ポリウレタン類、塩化ビニル酢酸ビニル共重合体、塩化ビニルアクリル酸エステル共重合体、塩化ビニルメタアクリル酸共重合体等の共重合体を含めたポリ塩化ビニル共重合体、エチレン酢酸ビニル共重合体等の共重合体を含めたポリ酢酸ビニル共重合体、ポリオレフィン等のポリマーラテックスを好ましく用いることができる。これらポリマーラテックスとしては直鎖のポリマーでも枝分かれしたポリマーでもまた架橋されたポリマーでもよいし、単一のモノマーが重合したいわゆるホモポリマーでもよいし、２種類以上のモノマーが重合したコポリマーでもよい。コポリマーの場合はランダムコポリマーでも、ブロックコポリマーでもよい。これらポリマーの分子量は数平均分子量で５０００〜１００００００が好ましく、より好ましくは１００００〜５０００００である。
本発明のポリマーラテックスとしては、ポリエステルラテックス、塩化ビニル／アクリル化合物共重合体ラテックス、塩化ビニル／酢酸ビニル共重合体ラテックス、塩化ビニル／酢酸ビニル／アクリル化合物共重合体ラテックス等の塩化ビニル共重合体ラテックスのいずれか１つまたは任意の組み合わせが好ましい。
【００３４】
このような塩化ビニル共重合体としては、前述のものが挙げられるが、なかでもビニブラン２４０、ビニブラン２７０、ビニブラン２７６、ビニブラン２７７、ビニブラン３７５、ビニブラン３８０、ビニブラン３８６、ビニブラン４１０、ビニブラン４３０、ビニブラン４３２、ビニブラン５５０、ビニブラン６０１、ビニブラン６０２、ビニブラン６０９、ビニブラン６１９、ビニブラン６８０、ビニブラン６８０Ｓ、ビニブラン６８１Ｎ、ビニブラン６８３、ビニブラン６８５Ｒ、ビニブラン６９０、ビニブラン８６０、ビニブラン８６３、ビニブラン６８５、ビニブラン８６７、ビニブラン９００、ビニブラン９３８、ビニブラン９５０（以上いずれも日信化学工業（株）製）、ＳＥ１３２０、Ｓ−８３０（以上いずれも住友ケムテック（株）製）が好ましい。
【００３５】
また、ポリエステル系ラテックスとしては、バイロナール  ＭＤ１２００、バイロナール  ＭＤ１２２０、バイロナール  ＭＤ１２４５、バイロナール  ＭＤ１２５０、バイロナール  ＭＤ１５００、バイロナール  ＭＤ１９３０、バイロナール  ＭＤ１９８５（以上いずれも東洋紡（株）製）が好ましい。
これらのなかでも、塩化ビニル／アクリル化合物共重合体ラテックス、塩化ビニル／酢酸ビニル共重合体ラテックス、塩化ビニル／酢酸ビニル／アクリル化合物共重合体ラテックス等の塩化ビニル共重合体ラテックスがもっとも好ましい。
【００３６】
＜水溶性ポリマー＞
本発明の感熱転写受像シートにおいては、受容層は水溶性ポリマーを含有することも好ましい態様の一つである。
ここで、水溶性ポリマーとは、２０℃における水１００ｇに対し０．０５ｇ以上溶解すればよく、より好ましくは０．１ｇ以上、さらに好ましくは０．５ｇ以上、特に好ましくは１ｇ以上である。水溶性ポリマーとしては、天然高分子、半合成高分子および合成高分子のいずれも好ましく用いられる。
【００３７】
本発明の感熱転写受像シートに用いることのできる水溶性ポリマーのうち、天然高分子および半合成高分子について詳しく説明する。植物系多糖類としては、κ−カラギーナン、ι−カラギーナン、λ−カラギーナン、ペクチンなど、微生物系多糖類としては、キサンタンガム、デキストリンなど、動物系天然高分子としては、ゼラチン、カゼインなどが挙げられる。セルロース系としては、カルボキシメチルセルロース、ヒドロキシエチルセルロース、ヒドロキシプロピルセルロースなどが挙げられる。
本発明に用いることのできる天然高分子、半合成高分子のうちゼラチンが好ましい。本発明に用いるゼラチンは分子量１００００〜１００００００までのものを用いることができる。本発明に用いられるゼラチンはＣｌ−、ＳＯ４２−等の陰イオンを含んでいてもよいし、Ｆｅ２＋、Ｃａ２＋、Ｍｇ２＋、Ｓｎ２＋、Ｚｎ２＋などの陽イオンを含んでいても良い。ゼラチンは水に溶かして添加することが好ましい。
【００３８】
本発明の感熱転写受像シートに用いることのできる水溶性ポリマーのうち、合成高分子については、ポリビニルピロリドン、ポリビニルピロリドン共重合体、ポリビニルアルコール、ポリエチレングリコール、ポリプロピレングリコール、水溶性ポリエステルなどである。
本発明に用いることのできる合成高分子のうちポリビニルアルコール類が好ましい。
【００３９】
ポリビニルアルコールについては、完全けん化物、部分けん化物、変性ポリビニルアルコール等、各種ポリビニルアルコールを用いることができる。これらポリビニルアルコールについては、長野浩一ら共著，「ポバール」（高分子刊行会発行）に記載のものが用いられる。
【００４０】
ポリビニルアルコールは、その水溶液に添加する微量の溶剤あるいは無機塩類によって粘度調整をしたり粘度安定化させたりすることが可能であって、詳しくは上記文献、長野浩一ら共著，「ポバール」，高分子刊行会発行，１４４〜１５４頁記載のものを使用することができる。その代表例としてホウ酸を含有させることで塗布面質を向上させることができ、好ましい。ホウ酸の添加量は、ポリビニルアルコールに対し０．０１〜４０質量％であることが好ましい。
【００４１】
ポリビニルアルコールの具体例としては、完全けん化物としてはＰＶＡ−１０５、ＰＶＡ−１１０、ＰＶＡ−１１７、ＰＶＡ−１１７Ｈなど、部分けん化物としてはＰＶＡ−２０３、ＰＶＡ−２０５、ＰＶＡ−２１０、ＰＶＡ−２２０など、変性ポリビニルアルコールとしてはＣ−１１８、ＨＬ−１２Ｅ、ＫＬ−１１８、ＭＰ−２０３が挙げられる。
【００４２】
ポリマーラテックスの添加量は、ポリマーラテックスの固形分が受容層中の全ポリマーの５０〜９８質量％であることが好ましく、７０〜９５質量％であることがより好ましい。
【００４３】
本発明の感熱転写受像シートでは受容層の少なくとも１層を水系の塗布液で塗布するものであるが、複数の受容層を有する場合、これらの全ての受容層を水系の塗布液を塗布後乾燥して調製することが好ましい。ただし、ここで言う「水系」とは塗布液の溶媒（分散媒）の６０質量％以上が水であることをいう。塗布液の水以外の成分としてはメチルアルコール、エチルアルコール、イソプロピルアルコール、メチルセロソルブ、エチルセロソルブ、ジメチルホルムアミド、酢酸エチル、ジアセトンアルコール、フルフリルアルコール、ベンジルアルコール、ジエチレングリコールモノエチルエーテル、オキシエチルフェニルエーテルなどの水混和性の有機溶媒を用いることができる。
【００４４】
本発明の感熱転写受像シートでは、受容層に一般式〔Ｉ〕〜〔ＩＶ〕で表される化合物を少なくとも１種以上含有させることが好ましい。以下、それぞれの一般式について詳細に説明する。
【００４５】
一般式〔Ｉ〕において、Ｒ１、Ｒ２は同じでも異なっていてもよく水素原子、ヒドロキシ基、炭素数１〜８のアルキル基（例えば、メチル基、エチル基、イソプロピル基、ｔｅｒｔ−ブチル基）、を表わす。Ｘは水素原子、ハロゲン原子（例えば、塩素原子、臭素原子、フッ素原子）、ニトロ基、シアノ基、アリール基（例えば、フェニル基、ナフチル基）、炭素数１〜８のアルキル基（例えばメチル基、エチル基、ｎ−ブチル基、ｔｅｒｔ−オクチル基）、低級アルケニル基（例えば、アリル基、プロペニル基）、アラルキル基（例えば、ベンジル基、フェネチル基）、アルコキシ基（例えば、メトキシ基、ｎ−ブトキシ基、２−メトキシエトキシ基）、−ＣＯＲ３、−ＳＯ２Ｒ４、−Ｎ（Ｒ５）Ｒ６を表し、Ｒ３、Ｒ４は、水素原子、−ＯＭ、炭素数１〜８のアルキル基（例えばメチル基、ｎ−ブチル基、ｔｅｒｔ−オクチル基）、低級アルコキシ基（例えば、メトキシ基、エトキシ基、ｎ−ブトキシ基）、−Ｎ（Ｒ７）Ｒ８を表す。Ｒ３、Ｒ４は同じでも異なっていてもよく水素原子、炭素数１〜８のアルキル基（例えば、メチル基、エチル基、２−エチルヘキシル基）、−ＣＯＲ９、−ＳＯ２Ｒ１０を表わす。Ｒ９、Ｒ１０は炭素数１〜８のアルキル基（例えば、メチル基、エチル基、２−メトキシエチル基）、−Ｎ（Ｒ１１）Ｒ１２を表し、Ｒ７、Ｒ８、Ｒ１１、Ｒ１２は同じでも異なっていてもよく水素原子、炭素数１〜８のアルキル基（例えば、メチル基、エチル基、２−エチルヘキシル基）を表わす。Ｍは、水素原子、アルカリ金属（例えばナトリウム、カリウム）および、１価のカチオンを形成するに必要な原子群（例えば、アンモニウムカチオン、ホスホニウムカチオン）を表し、ｌは２〜６の整数を表し、ｍは１〜４の整数を表わし、ｎは６−ｍの整数を表わす。ただし、Ｒ１、Ｒ２、Ｘが複数存在する時はそれぞれが互いに異なっていてもよい。
上記一般式〔Ｉ〕で示される、ｌ、Ｒ１、Ｒ２で規定される炭素数１〜８のアルキル基、低級アルコキシ基の好ましい炭素数は２〜８の範囲のものである。次に一般式〔Ｉ〕で表される化合物の代表的具体例を示すが本発明に用いる一般式〔Ｉ〕の化合物はこれらに限定されるものではない。
さらに、上記一般式で好ましいのはｌ、Ｒ１、Ｒ２で規定される炭素数１〜８のアルキル基、低級アルコキシ基の炭素数が２〜４の範囲で、Ｘは水素原子、炭素数１〜８のアルキル基、Ｒ１、Ｒ２は水素原子、炭素数１〜８のアルキル基、ｍは１、２の整数であり、ｎは、４、５の整数で表わされる化合物である。
次に一般式〔Ｉ〕で表わされる化合物の代表的具体例を示すが本発明に用いる一般式〔Ｉ〕で表わされる化合物はこれらに限定されるものではない。なお、以下の例示化合物は、試薬として一般的に市販されており、容易に入手可能である。
【００４６】
【化６】
2009056734.tif 000007
【００４７】
【化７】
2009056734.tif 000008
【００４８】
次に一般式〔ＩＩ〕の化合物について記述する。
Ｒ１２は水素原子、直鎖もしくは分岐鎖の置換または無置換のアルキル基（例えば、メチル基、エチル基、ｔｅｒｔ−ブチル基、ｎ−オクタデシル基、２−ヒドロキシエチル基、２−カルボキシエチル基、２−シアノエチル基、スルホブチル基、Ｎ，Ｎ−ジメチルアミノエチル基）、置換または無置換の環状アルキル基（例えば、シクロヘキシル基、３−メチルシクロヘキシル基、２−オキソシクロペンチル基）、置換または無置換のアルケニル基（例えば、アリル基、メチルアリル基）、置換または無置換のアラルキル基（例えば、ベンジル基、ｐ−メトキシベンジル基、ｏ−クロロベンジル基、ｐ−イソプロピルベンジル基）、置換または無置換のアリール基（例えば、フェニル基、ナフチル基、ｏ−メチルフェニル基、ｍ−ニトロフェニル基、３，４−ジクロロフェニル基）、複素環基（２−イミダゾリル基、２−フリル基、２−チアゾリル基、２−ピリジル基）、
【００４９】
【化８】
2009056734.tif 000009
【００５０】
を表し、Ｒ１４、Ｒ１５は各々水素原子、置換または無置換のアルキル基（例えば、メチル基、エチル基、クロロメチル基、２−ヒドロキシエチル基、ｔｅｒｔ−ブチル基、ｎ−オクチル基）、置換または無置換の環状アルキル基（例えば、シクロヘキシル基、２−オキソシクロペンチル基）、置換または無置換のアリール基（例えば、フェニル基、２−メチルフェニル基、３，４−ジクロロフェニル基、ナフチル基、４−ニトロフェニル基、４−アミノフェニル基、３−アセトアミドフェニル基）、シアノ基、複素環基（例えば、２−イミダゾリル基、２−チアゾリル基、２−ピリジル基）、置換または無置換のアルキルチオ基（例えば、メチルチオ基、２−シアノエチルチオ基、２−エトキシカルボニルチオ基）、置換または無置換のアリールチオ基（例えば、フェニルチオ基、２−カルボキシフェニルチオ基、ｐ−メトキシフェニルチオ基）、置換または無置換のアルキルスルホキシ基（例えば、メチルスルホキシ基、２−ヒドロキシエチルスルホキシ基）、置換または無置換のアルキルスルホニル基（例えばメチルスルホニル基、２−ブロモエチルスルホニル基）を表わし、Ｒ１４とＲ１５は互に結合して芳香環（例えば、ベンゼン環、ナフタレン環）を形成してもよい。
Ｒ１６、Ｒ１７は各々水素原子、置換または無置換のアルキル基（例えば、メチル基、エチル基、イソプロピル基、２−シアノエチル基、２−ｎ−ブトキシカルボニルエチル基、２−シアノエチル基）、置換または無置換のアリール基（例えば、フェニル基、ナフチル基、２−メトキシフェニル基、ｍ−ニトロフェニル基、３，５−ジクロロフェニル基、３−アセトアミドフェニル基）、置換または無置換のアラルキル基（例えば、ベンジル基、フェネチル基、ｐ−イソプロピルベンジル基、ｏ−クロロベンジル基、ｍ−メトキシベンジル基）を表わす。
さらに、上記一般式〔ＩＩ〕で好ましいのは、Ｒ１３は、水素原子、炭素数１〜８のアルキル基を表わし、Ｒ１４、Ｒ１５は互いに結合して芳香環を形成する場合である。
次に一般式〔ＩＩ〕で表わされる化合物の代表的具体例を以下に示すが、本発明に用いることができる一般式〔ＩＩ〕で表される化合物はこれらに限定されるものではない。以下の化合物の一部は市販されており容易に入手することが可能であり、またフランス国特許１，５５５，４１６号公報に記載の合成法に準じて製造することができる。
【００５１】
【化９】
2009056734.tif 000010
【００５２】
【化１０】
2009056734.tif 000011
【００５３】
【化１１】
2009056734.tif 000012
【００５４】
【化１２】
2009056734.tif 000013
【００５５】
次に一般式〔ＩＩＩ〕の化合物について記述する。
Ｒ１８は水素原子、炭素数１〜８のアルキル基（例えばメチル基、エチル基、イソプロピル基）、ヒドロキシメチル基を表し、Ｒ１９は水素原子、炭素数１〜８のアルキル基（例えば、メチル基、ｎ−ブチル基、イソアミル基）を表わす。炭素数１〜８のアルキル基としては好ましくは炭素原子数１〜５、特に炭素数１のものがよい。
以下に一般式〔ＩＩＩ〕で表される化合物の代表的具体例を示すが、本発明に用いることができる一般式〔ＩＩＩ〕で表される化合物はこれらに限定されるものではない。
【００５６】
【化１３】
2009056734.tif 000014
【００５７】
これらの化合物の一部は三愛石油（株）から市販されている。また以下の文献を参考にして合成することができる。
（１）Ｈｅｎｒｙ  Ｒｅｃｕｅｌｌ  ｄｅｓ  ｔｒａｖａｕｘ  ｃｈｉｎｉｑｕｅｓ  ｄｅｓ  Ｒａｙｓ−Ｂａｓ，１６，２５１．
（２）Ｍａｓｓ．ｃｈｅｍｉｓｃｈｅｓ  Ｚｅｎｔｒａｌｂｌａｔｔ．１８９９  Ｉ  １７９．
（３）Ｅ．Ｓｃｈｍｉｄｔ．Ｂｅｒｉｃｈｔｅ  ｄｅｒ  Ｄｅｕｔｃｈｅｎ  Ｃｈｅｍｉｓｃｈｅｎ  Ｇｅｓｅｌｌｓｃｈａｆｔ  ３９７．
（４）Ｅ，Ｓｃｈｍｉｄｔ．ｉｂｉｄ．５５  ３１７．
（５）Ｈｅｎｒｙ  Ｃｈｅｍｉｃｈｅｓ  Ｚｅｎｔｒａｂｌａｔｔ．１８９７  ＩＩ  ３８８．
この場合ＩＩＩ−１の合成は文献（１）、（２）ないし（３）、ＩＩＩ−２の合成は文献（２）、ＩＩＩ−３の合成は文献（５）、ＩＩＩ−４の合成は文献（２）に従うのがよい。
【００５８】
次に一般式〔ＩＶ〕の化合物について記述する。
一般式〔ＩＶ〕において、Ｒ２０は低級アルキレン基（例えば、エチレン基、プロピレン基、メチルエチレン基）を表し、特に炭素数１〜６のアルキレン基が好ましい。
Ｘはハロゲン原子（例えば、塩素原子、臭素原子、フッ素原子）、ニトロ基、ヒドロキシル基、シアノ基、炭素数１〜８のアルキル基（例えば、メチル基、エチル基、イソプロピル基、ｔｅｒｔ−ブチル基）、−ＣＯＲ２１、−Ｎ（Ｒ２２）Ｒ２３、−ＳＯ３Ｍを表し、Ｒ２１は水素原子、−ＯＭ、炭素数１〜８のアルキル基（例えばメチル基、ｎ−ブチル基、ｔｅｒｔ−オクチル基）、アリール基（例えば、フェニル基、４−クロロフェニル基、３−ニトロフェニル基）、アラルキル基（例えば、ベンジル基、ｐ−イソプロピルベンジル基、ｏ−メチルベンジル基）、低級アルコキシ基（例えば、メトキシ基、ｎ−ブトキシ基、２−メトキシエトキシ基）、アリールオキシ基（例えば、フェノキシ基、ナフトキシ基、４−ニトロフェノキシ基）、アラルキルオキシ基（例えば、ベンジルオキシ基、ｐ−クロロベンジルオキシ基、−Ｎ（Ｒ２４）Ｒ２５を表す。
Ｒ２２、Ｒ２３は各々、水素原子、炭素数１〜８のアルキル基（例えば、メチル基、エチル基、２−エチルヘキシル基）、アリール基（例えば、フェニル基、ナフチル基、２−メトキシフェニル基、３−アセトアミドフェニル基）、アラルキル基（例えば、ベンジル基、ｏ−クロロベンジル基）、−ＣＯＲ２６、−ＳＯ２Ｒ２６を表わし、互に同じであっても異なっていてもよく、Ｒ２４、Ｒ２５は各々水素原子、炭素数１〜８のアルキル基（例えば、メチル基、イソプロピル基、２−シアノエチル基）、アリール基（例えば、フェニル基、４−エトキシカルボニルフェニル基、３−ニトロフェニル基）、アラルキル基（例えば、ベンジル基、ｐ−クロロベンジル基）を表し、互に同じであっても異なっていてもよく、Ｒ２６は炭素数１〜８のアルキル基（例えば、エチル基、２−メトキシエチル基、２−ヒドロキシエチル基）、アリール基（例えば、フェニル基、ナフチル基、４−スルホフェニル基、４−カルボキシフェニル基）を表し、Ｍは水素原子、アルカリ金属原子（例えば、ナトリウム、カリウム）および１価のカチオン形成するに必要な原子群（例えば、アンモニウムカチオン、ホスホニウムカチオン）を表わし、ｐは０または１を表わし、ｑは０または１から５までの整数を表わす。
上記一般式〔ＩＶ〕で記述される炭素数１〜８のアルキル基、低級アルコキシ基の好ましい炭素数は１〜８である。さらに好ましくは、Ｒ２０は、炭素数１〜３のアルキル基、Ｘは、炭素数１〜８のアルキル基、ｐは１、ｑは、０または１で表される化合物である。次に一般式〔ＩＶ〕で表わされる化合物の代表的具体例を示すが、本発明で用いることができる一般式〔ＩＶ〕で表される化合物はこれらに限定されるものではない。以下の例示化合物の大部分は試薬として市販されており、容易に入手することが可能であり、また既存の合成法で容易に合成することも可能である。例えば、Ｊ．Ａｍ．Ｃｈｅｍ．Ｓｏｃ．，第４１巻、６６９頁（１９１９）に記載の方法でｍ＝１の化合物の一部は容易に合成することが可能である。
【００５９】
【化１４】
2009056734.tif 000015
【００６０】
【化１５】
2009056734.tif 000016
【００６１】
【化１６】
2009056734.tif 000017
【００６２】
これらの化合物は、受容層に含有させても良いし、断熱層が水系塗布の場合は断熱層に含有させても良く、断熱層が水系塗布の場合には受容層と断熱層の両方に含有させても良い。
【００６３】
一般式〔Ｉ〕〜〔ＩＶ〕で示される化合物の添加量は、塗布後の固形分換算で、０．０１質量％〜１質量％が好ましく、より好ましくは０．０２質量％〜０．５質量％であり、更に好ましくは０．０３質量％〜０．１質量％である。添加量が０．０１質量％未満となると、添加効果が発揮できず、１質量％より多くなると、プリント時の感度低下やＤｍａｘ低下を引き起こすため好ましくない。
【００６４】
（紫外線吸収剤）
本発明の感熱転写受像シートには、紫外線吸収剤を含有させてもよい。その紫外線吸収剤としては、従来公知の無機系紫外線吸収剤、有機系紫外線吸収剤が使用できる。有機系紫外線吸収剤としては、サリシレート系、ベンゾフェノン系、ベンゾトリアゾール系、トリアジン系、置換アクリロニトリル系、ヒンダートアミン系等の非反応性紫外線吸収剤や、これらの非反応性紫外線吸収剤に、例えば、ビニル基やアクリロイル基、メタアクリロイル基等の付加重合性二重結合、あるいは、アルコール性水酸基、アミノ基、カルボキシル基、エポキシ基、イソシアネート基等を導入し、アクリル樹脂等の熱可塑性樹脂に共重合若しくは、グラフトしたものを使用することができる。また、樹脂のモノマーまたはオリゴマーに紫外線吸収剤を溶解させた後、このモノマーまたはオリゴマーを重合させる方法が開示されており（特開２００６−２１３３３号公報）、こうして得られた紫外線遮断性樹脂を用いることもできる。この場合には紫外線吸収剤は非反応性のもので良い。
これら紫外線吸収剤に中でも、特にベンゾフェノン系、ベンゾトリアゾール系、トリアジン系が好ましい。これら紫外線吸収剤は画像形成に使用する染料の特性に応じて、有効な紫外線吸収波長域をカバーするように組み合わせて使用することが好ましく、また、非反応性紫外線吸収剤の場合には紫外線吸収剤が析出しないように構造が異なるものを複数混合して用いることが好ましい。
紫外線吸収剤の市販品としては、チヌビン−Ｐ（チバガイギー製）、ＪＦ−７７（城北化学製）、シーソープ７０１（白石カルシウム製）、スミソープ２００（住友化学製）、バイオソープ５２０（共同薬品製）、アデカスタブＬＡ−３２（旭電化製）等が挙げられる。
【００６５】
＜離型剤＞
本発明の感熱転写受像シートには、画像印画時の感熱転写シートと受像シートとの離型性を確保するために離型剤を添加してもよい。
離型剤としては、例えば、ポリエチレンワックス、パラフィンワックス、脂肪酸エステルワックス、アミドワックス等の固形ワックス類、シリコーンオイル、リン酸エステル系化合物、フッ素系界面活性剤、シリコーン系界面活性剤およびその他当該技術分野で公知の離型剤を使用することができる。これらの中で、脂肪酸エステルワックス、フッ素系界面活性剤、シリコーン系界面活性剤、シリコーンオイルおよび／またはその硬化物等のシリコーン系化合物が好ましく用いられる。
【００６６】
＜界面活性剤＞
また、本発明の感熱転写受像シートは、前記の任意の層に界面活性剤を含有させることが出来る。その中でも、受容層及び中間層中に含有させることが好ましい。
界面活性剤の添加量は、全固形分量に対して０．０１〜５質量％であることが好ましく、０．０１〜１質量％であることがより好ましく、０．０２〜０．２質量％であることが特に好ましい。
界面活性剤としては、アニオン系、ノニオン系、カチオン系など種々の界面活性剤が知られている。本発明で用いることのできる界面活性剤としては、公知のものが使用でき、例えば、「機能性界面活性剤監修／角田光雄、発行／２０００年８月、第６章」で紹介されているもの等を用いることができるが、その中でもアニオン系のフッ素含有界面活性剤が好ましい。
【００６７】
＜マット剤＞
本発明の感熱転写受像シートにおいて、ブロッキング防止、離型性付与、滑り性付与のためにマット剤を添加しても良い。マット剤は感熱転写受像シートの受容層が塗布される面、受容層が塗布される他方の面、あるいはその両方の面に添加することができる。
【００６８】
マット剤は、一般に水に不溶の有機化合物の微粒子、無機化合物の微粒子を挙げることができるが、本発明では、分散性の観点から、有機化合物を含有する微粒子が好ましい。有機化合物を含有していれば、有機化合物単独からなる有機化合物微粒子であっても良いし、有機化合物だけでなく無機化合物をも含有した有機／無機複合微粒子であっても良い。マット剤の例としては、例えば米国特許第１，９３９，２１３号、同２，７０１，２４５号、同２，３２２，０３７号、同３，２６２，７８２号、同３，５３９，３４４号、同３，７６７，４４８号等の各明細書に記載の有機マット剤を用いることができる。
【００６９】
受容層の塗布量は、０．５〜１０ｇ／ｍ２（固形分換算、以下本発明における塗布量は特に断りのない限り、固形分換算の数値である。）が好ましい。受容層の膜厚は１〜２０μｍであることが好ましい。
【００７０】
（中間層）
受容層と支持体との間には中間層（断熱層以外の中間層）が形成されていてもよく、中間層の機能としては白地調整、帯電防止、接着性付与、平滑性付与などが挙げられるが、これらに限定されることなく、従来公知の中間層を付与することができる。
【００７１】
＜支持体＞
本発明の感熱転写受像シートに用いる支持体は、従来公知の支持体を用いることができる。その中でも耐水性支持体が好ましく用いられる。耐水性支持体を用いることで支持体中に水分が吸収されるのを防止して、受容層の経時による性能変化を防止することができる。耐水性支持体としては例えばコート紙やラミネート紙、合成紙を用いることができる。なかでもラミネート紙が好ましい。
【００７２】
＜カール調整層＞  
本発明に用いる感熱転写受像シートには、必要に応じてカール調整層を形成することが好ましい。カール調整層には、ポリエチレンラミネートやポリプロピレンラミネート等が用いられる。具体的には、例えば特開昭６１−１１０１３５号公報、特開平６−２０２２９５号公報などに記載されたものと同様にして形成することができる。
【００７３】
＜筆記層・帯電調整層＞  
本発明に用いる感熱転写受像シートには、必要に応じて筆記層・帯電調整層を設けることができる。筆記層、帯電調整層には、無機酸化物コロイドやイオン性ポリマー等を用いることができる。帯電防止剤として、例えば第四級アンモニウム塩、ポリアミン誘導体等のカチオン系帯電防止剤、アルキルホスフェート等のアニオン系帯電防止剤、脂肪酸エステル等のノニオン系帯電防止剤など任意のものを用いることができる。具体的には、例えば特許第３５８５５８５号公報などに記載されたものと同様にして形成することができる。
【００７４】
本発明の感熱転写受像シートは、各層をロールコート、バーコート、グラビアコート、グラビアリバースコート等の一般的な方法で塗布し、これを乾燥させることで作製することができる。
また、本発明の感熱転写受像シートは、受容層および断熱層を支持体上に同時重層塗布することでも形成することができる。
支持体上に複数の機能の異なる複数の層（気泡層、断熱層、中間層、受容層など）からなる多層構成の受像シートを製造する場合、特開２００４−１０６２８３号、同２００４−１８１８８８号、同２００４−３４５２６７号等の各公報に示されている如く各層を順次塗り重ねていくか、あらかじめ各層を支持体上に塗布したものを張り合わせることにより製造することが知られている。一方、写真業界では例えば複数の層を同時に重層塗布することにより生産性を大幅に向上させることが知られている。例えば米国特許第２，７６１，７９１号、同第２，６８１，２３４号、同第３，５０８，９４７号、同第４，４５７，２５６号、同第３，９９３，０１９号、特開昭６３−５４９７５号、特開昭６１−２７８８４８号、同５５−８６５５７号、同５２−３１７２７号、同５５−１４２５６５号、同５０−４３１４０号、同６３−８０８７２号、同５４−５４０２０号、特開平５−１０４０６１号、同５−１２７３０５号、特公昭４９−７０５０号の公報または明細書やＥｄｇａｒ  Ｂ．  Ｇｕｔｏｆｆら著，「Ｃｏａｔｉｎｇ  ａｎｄ  Ｄｒｙｉｎｇ  Ｄｅｆｅｃｔｓ：Ｔｒｏｕｂｌｅｓｈｏｏｔｉｎｇ  Ｏｐｅｒａｔｉｎｇ  Ｐｒｏｂｌｅｍｓ」，Ｊｏｈｎ  Ｗｉｌｅｙ＆Ｓｏｎｓ社，１９９５年，１０１〜１０３頁などに記載のいわゆるスライド塗布（スライドコーティング法）、カーテン塗布（カーテンコーティング法）といわれる方法が知られている。
本発明では、上記同時重層塗布を多層構成の受像シートの製造に用いることにより、生産性を大幅に向上させると同時に高速、低速プリント時の濃度差、画像均一性を大幅に向上させることができる。
【実施例】
【００７５】
以下、本発明を実施例に基づき更に詳細に説明するが、本発明はこれらに限定されるものではない。なお、実施例中で、部または％とあるのは、特に断りのない限り質量基準である。
【００７６】
（熱転写シートの作製）
支持体として片面に易接着処理がされている厚さ６．０μｍのポリエステルフィルム（ダイアホイルＫ２００Ｅ−６Ｆ、商品名、三菱化学ポリエステルフィルム（株）製）の易接着処理がされていない面に、乾燥後の固形分塗布量が１ｇ／ｍ２となるように背面層塗工液を塗布した。乾燥後、６０℃で熱処理を行い硬化させた。
このようにして作製したポリエステルフィルムの易接着層塗布側に前記塗工液により、イエロー、マゼンタ、シアンの各感熱転写層および転写性保護層積層体を面順次となるように塗布した感熱転写シートを作製した。各染料層の固形分塗布量は、０．８ｇ／ｍ２とした。
なお、転写性保護層積層体の形成は、離型層用塗工液を塗布し、乾燥した後に、その上に保護層用塗工液を塗布し、乾燥した後に、さらにその上に接着層塗工液を塗布した。
【００７７】
背面層塗工液
アクリル系ポリオール樹脂                                    ２５．９質量部
（アクリディックＡ−８０１、商品名、大日本インキ化学工業（株）製）
ステアリン酸亜鉛                                            ０．４３質量部
（ＳＺ−２０００、商品名、堺化学工業（株）製）
リン酸エステル                                              １．２７質量部
（プライサーフＡ２１７、商品名、第一工業製薬（株）製）
イソシアネート（５０％溶液）                                  ８．０質量部
（バーノックＤ−８００、商品名、大日本インキ化学工業（株）製）
メチルエチルケトン／トルエン（質量比２／１）                    ６５質量部
【００７８】
イエロー染料層塗工液
染料化合物（Ｙ−１）                                          ３．９質量部
染料化合物（Ｙ−２）                                          ３．９質量部
ポリビニルアセタール樹脂                                      ６．２質量部
（エスレックＫＳ−１、商品名、積水化学工業（株）製）
ポリビニルブチラール樹脂                                      ２．２質量部
（デンカブチラール＃６０００−Ｃ、商品名、電気化学工業（株）製）
離型剤                                                      ０．０５質量部
（Ｘ−２２−３０００Ｔ、商品名、信越化学工業（株）製）
離型剤                                                      ０．０３質量部
（ＴＳＦ４７０１、商品名、モメンティブ・パフォーマンス・
マテリアルズ・ジャパン合同会社製）
マット剤                                                    ０．１５質量部
（フローセンＵＦ、商品名、住友精工（株）製）
メチルエチルケトン／トルエン（質量比２／１）                ８３．８質量部
【００７９】
【化１】
2009056734.tif 000018
【００８０】
マゼンタ染料層塗工液
染料化合物（Ｍ−１）                                        ０．１質量部
染料化合物（Ｍ−２）                                        ０．７質量部
染料化合物（Ｍ−３）                                        ６．６質量部
ポリビニルアセタール樹脂                                    ８．１質量部
（エスレックＫＳ−１、商品名、積水化学工業（株）製）
ポリビニルブチラール樹脂                                    ０．２質量部
（デンカブチラール＃６０００−Ｃ、  商品名、電気化学工業（株）製）
離型剤                                                    ０．０５質量部
（Ｘ−２２−３０００Ｔ，  商品名、信越化学工業（株）製）
離型剤                                                    ０．０３質量部
（ＴＳＦ４７０１、商品名、モメンティブ・パフォーマンス・
マテリアルズ・ジャパン合同会社製）
マット剤                                                  ０．１５質量部
（フローセンＵＦ、商品名、住友精工（株）製）
メチルエチルケトン／トルエン（質量比２／１）              ８３．９質量部
【００８１】
【化２】
2009056734.tif 000019
【００８２】
シアン染料層塗工液
染料化合物（Ｃ−１）                                          １．２質量部
染料化合物（Ｃ−２）                                          ６．６質量部
ポリビニルアセタール樹脂                                      ７．５質量部
（エスレックＫＳ−１、商品名、積水化学工業（株）製）
ポリビニルブチラール樹脂                                      ０．８質量部
（デンカブチラール＃６０００−Ｃ、商品名、電気化学工業（株）製）
離型剤                                                      ０．０５質量部
（Ｘ−２２−３０００Ｔ、商品名、信越化学工業（株）製）
離型剤                                                      ０．０３質量部
（ＴＳＦ４７０１、商品名、モメンティブ・パフォーマンス・
マテリアルズ・ジャパン合同会社製）
マット剤                                                    ０．１５質量部
（フローセンＵＦ、商品名、住友精工（株）製）
メチルエチルケトン／トルエン（質量比２／１）                ８３．９質量部
【００８３】
【化３】
2009056734.tif 000020
【００８４】
（転写性保護層積層体）
染料層の作製に使用したものと同じポリエステルフィルムに、以下に示す組成の離型層，保護層および接着層用塗工液を塗布し、転写性保護層積層体を形成した。乾膜時の塗布量は離型層０．３ｇ／ｍ２、保護層０．５ｇ／ｍ２、接着層２．２ｇ／ｍ２とした。
離型層塗工液
変性セルロース樹脂                                            ４．９質量部
（Ｌ−３０、商品名、ダイセル化学）
メチルエチルケトン                                          ９５．１質量部
保護層塗工液
アクリル樹脂溶液（固形分４０％）                          ９０．１質量部
（ＵＮＯ−１、商品名、岐阜セラミック（有）製）
メタノール／イソプロパノール（質量比１／１）                ９．９質量部
アクリル樹脂                                              ２５．１質量部
（ダイアナールＢＲ−７７、商品名、三菱レイヨン（株）製）
下記紫外線吸収剤ＵＶ−１                                        １質量部
下記紫外線吸収剤ＵＶ−２                                        ２質量部
下記紫外線吸収剤ＵＶ−３                                        １質量部
下記紫外線吸収剤ＵＶ−４                                        １質量部
ＰＭＭＡ微粒子（ポリメチルメタクリレート微粒子）            ０．４質量部
メチルエチルケトン／トルエン（質量比２／１）              ６９．９質量部
【００８５】
【化４】
2009056734.tif 000021
【００８６】
（感熱転写受像シートの作製）
ポリエチレンで両面ラミネートした紙支持体表面に、コロナ放電処理を施した後、ドデシルベンゼンスルホン酸ナトリウムを含むゼラチン下塗層を設けた。この上に、下記組成の下引き層、断熱層、受容層下層、受容層上層を支持体側からこの順に積層させた状態で、米国特許第２，７６１，７９１号明細書に記載の第９図に例示された方法により、同時重層塗布を行った（試料Ｎｏ．１０１〜１２５）。一方、下記塗工液をミクロボイドフイルムで形成したシート上に塗布して作製した試料を、試料Ｎｏ．１２６とした。それぞれの乾燥時の塗布量が下引き層：６．７ｇ／ｍ２、断熱層：８．７ｇ／ｍ２、受容層下層：２．６ｇ／ｍ２、受容層上層：２．７ｇ／ｍ２となるように塗布を行った。また、下記の組成は、固形分としての質量部を表す。
【００８７】
（水系受容層の作製）
（受容層上層）
塩化ビニル系ラテックス                                    ２４．４質量部
（ビニブラン９００、商品名、日信化学工業（株）製）
ゼラチン（１０％水溶液）                                    ５．０質量部
下記エステル系ワックスＥＷ−１                              ２．０質量部
下記界面活性剤Ｆ−１                                      ０．０７質量部
下記界面活性剤Ｆ−２                                      ０．３６質量部
ＩＩ−２５で表される添加物                                ０．０３質量部
【００８８】
【化５】
2009056734.tif 000022
【００８９】
（受容層下層）
塩化ビニル系ラテックス                                １２．１質量部
（ビニブラン６９０、商品名、日信化学工業（株）製）
塩化ビニル系ラテックス                                １２．１質量部
（ビニブラン９００、商品名、日信化学工業（株）製）
ゼラチン（１０％水溶液）                              ２１．０質量部
界面活性剤Ｆ−１                                      ０．０４質量部
ＩＩ−２５で表される添加物                            ０．０３質量部
【００９０】
受容層上層の塩化ビニル系ラテックスは、下記表１に示したものを用いた。ビニブラン９００を用いた試料に変えて、乾燥後の固形分重量が同じになるようにして、各塩化ビニル系ラテックス塗布液を作製し、塗布を行った。塩化ビニル系ラテックス５は、従来公知の方法により作製した。ステンレス製の耐圧容器に、イオン交換水を１７０質量部、ラウリル硫酸ナトリウム３．０質量部入れ、窒素ガスによる置換を３０分行った後、塩化ビニルモノマーを添加し４５℃まで昇温し、その後過硫酸アンモニウムを０．２質量部加え、攪拌を２時間行い、重合を完結させ、その後アンモニアにてｐＨを７．５とした後、スミライザーＧＰを０．０１質量部添加し、塩化ビニルラテックスを作製した。得られた塩化ビニルラテックスの樹脂のＴｇは、３５４Ｋであった。各ラテックス中に含まれる樹脂のＴｇは、熱重量示差熱分析装置（ＳＩＩ製  ＴＧ−ＤＴＡ  ３２０）にて測定を行った。
【００９１】
【表１】
2009056734.tif 000023
【００９２】
（断熱層）
中空ポリマー粒子ラテックス                            ６０．１質量部
（ＭＨ５０５５、商品名、日本ゼオン（株）製）
ゼラチン（１０％水溶液）                            ２６０．０質量部
【００９３】
断熱層の熱伝導率は、ゼラチンと中空ポリマー粒子ラテックスの含有比率を変更することにより行い、熱伝導率が０．０５Ｗ／ｍ・Ｋから、０．２６Ｗ／ｍ・Ｋの５種の断熱層を作製した。断熱層の熱拡散率はアルバック理工製ＴＣ−７０００レーザーフラッシュ法測定装置、比熱はＴＡ  Ｉｎｓｔｒｕｍｅｎｔｓ社製ＤＳＣ２９２０で求め、密度は試料の単位面積あたりの質量及び厚さから算出した。
【００９４】
（下引き層）
ポリビニルアルコール                                    ６．７質量部
（ポバールＰＶＡ２０５、商品名、（株）クラレ製）  
スチレンブタジエンゴムラテックス                      ６０．１質量部
（ＳＮ−３０７、商品名、日本エイ  アンド  エル（株）製）
界面活性剤Ｆ−１                                      ０．０３質量部
【００９５】
また、ミクロボイドフイルムで断熱層を形成する場合は、上記支持体に対し、トヨパール（東洋紡製、厚さ５０μｍ）を貼り付けて作製した。このとき、下引き層は塗工せず、直接上記支持体へ貼り付けを行った。
【００９６】
（溶剤系受容層の作製）
下記組成の液を作製し、受容層５．３ｇ／ｍ２となるように断熱層上へ塗布を行い、乾燥は各層１１０℃、３０秒間行った。試料Ｎｏ．１１３に対して、受容層を下記塗工液で形成した試料Ｎｏ．１２８とした。また、試料Ｎｏ．１２６に対して、受容層を下記塗工液で形成した試料をＮｏ．１２７とした。
【００９７】
受容層
塩化ビニル系樹脂                                        １００質量部
（Ｎｏ．１１３で使用したラテックスを乾燥したもの）
アミノ変性シリコーン                                        ５質量部
（信越化学工業（株）製、商品名、Ｘ２２−３０５０Ｃ）
エポキシ変性シリコーン                                      ５質量部
（信越化学工業（株）製、商品名、Ｘ２２−３０００Ｅ）
【００９８】
メチルエチルケトン／トルエン（質量比１／１）            ４００質量部
【００９９】
（画像形成）
上記インクシート、受像シートを用いて、熱転写型プリンターＡ（ＡＳＫ２０００  富士フイルム（株）製）又は熱転写型プリンターＢ（特開平５−２７８２４７号公報の図６に記載のプリンター）により１５２ｍｍ×１０２ｍｍサイズ画像の出力を行った。なお、プリンターＡの搬送速度は８秒／１枚であった。熱転写型プリンターＢは、画像形成時の感熱転写受像シートの搬送速度を５秒／１枚（高速）、５０秒／１枚（低速）に設定してプリントを行った。この際、熱転写型プリンターＡでプリントした時と同等の総熱量を与えるようサーマルヘッドの発熱量を調節した。
【０１００】
（性能評価）
下記項目について性能評価を行った。
（Ｄｍａｘ）
黒ベタ画像をプリンターＡで出力し最大発色濃度の測定を行った。ビジュアル濃度測定を行いその値を試料Ｎｏ．１０１に対する相対値を表に示した。この値が大きいほど画像の締まりが増し好ましい。ビジュアル濃度はＰｈｏｔｏｇｒａｐｈｉｃ  Ｄｅｎｓｉｔｏｍｅｔｅｒ（Ｘ−Ｒｉｔｅ  ｉｎｃｏｒｐｏｒａｔｅｄ社製、商品名）で測定した。
（ΔＤｍａｘ）
黒ベタ画像をプリンターＢ（高速、低速）で出力し最大発色濃度の測定を行った。ビジュアル濃度測定を行い、高速プリント時と、低速プリント時の値の差の絶対値を下記表１に示した。この値が小さいほどプリント速度によらず、一定の濃度の画像を得ることができ好ましい。ビジュアル濃度はＰｈｏｔｏｇｒａｐｈｉｃ  Ｄｅｎｓｉｔｏｍｅｔｅｒ（Ｘ−Ｒｉｔｅ  ｉｎｃｏｒｐｏｒａｔｅｄ社製、商品名）で測定した。
【０１０１】
（画像均一性、画像乱れ）
ビジュアル濃度１．０のプリントをプリンターＢ（高速、低速）で連続３０枚出力し、印画したプリントのカスレ、濃度ムラなどの発生の有無を目視観察し、下記基準に従って画像の均一性を評価した。本評価を２０人の評価者によって行い、その平均値を求めた。
【０１０２】
５：  プリントに画像乱れが全く確認できない
４：  プリントに画像乱れをほぼ確認できない
３：  プリントに画像乱れが認められるが、実用上問題ないレベルである
２：  プリントに画像乱れが散発しており、実用上問題のあるレベルである
１：  プリントに画像乱れが多く、印画画像の認識に支障をきたすレベルである
【０１０３】
結果を下記表２に示す。
【０１０４】
【表２】
2009056734.tif 000024
【０１０５】
表１の結果から明らかなように、本発明の受像シートは、Ｄｍａｘの低下を抑えつつ、比較例に対し、高速、低速プリント時の濃度差が小さく、また、低速プリント時での画像均一性に優れることがわかる。また、本発明において、水系同時重層塗布を行って、断熱層に中空ポリマーを使用した場合に、特に濃度差、画質均一性が優れることがわかった。